(57)【特許請求の範囲】
【請求項１】
浸漬ノズルとしてストレートノズルを用いる鋼の連続鋳造方法において、前記ストレートノズルの両側の鋳型長辺面と前記ストレートノズルとの間のメニスカスから鋳型下端までの領域に上向きの移動磁界を印加し、前記移動磁界を発生する装置の鉄芯の前記鋳型長辺面に平行な方向の幅Ｌと前記ストレートノズルの外径ｄが下記の (1)式を満足し、前記ストレートノズルから鉛直下向きに吐出する溶鋼の下降流と前記移動磁界によって上向きに流動する溶鋼の上昇流とを干渉させることを特徴とする鋼の連続鋳造方法。
２ｄ≦Ｌ≦４ｄ                                    ・・・ (1)
Ｌ：移動磁界発生装置の鉄芯の鋳型長辺面に平行な方向の幅（mm）
ｄ：ストレートノズルの外径（mm）
【請求項２】
前記鋳型長辺面に平行な方向に流動する溶鋼の表面流速が  0.15〜0.40ｍ／sec の範囲内を満足することを特徴とする請求項１に記載の鋼の連続鋳造方法。  
【発明の詳細な説明】
【０００１】
【発明の属する技術分野】
本発明は、ストレートノズルから鋳型内に供給される溶鋼の流動を制御しながら連続鋳造を行なう方法に関する。
【０００２】
【従来の技術】
連続鋳造によって鋳片を製造する場合、溶鋼をタンディッシュから鋳型内に供給する。鋳型内に供給された溶鋼は鋳型と接触して冷却され、薄い凝固層（以下、凝固シェルという）を形成する。また、鋳型と凝固シェルとの潤滑，鋳型内の溶鋼の保温，溶鋼浴面の酸化防止等を目的として、鋳型内の溶鋼の浴面にモールドパウダーを投入する。こうして溶鋼を鋳型内に供給しながら凝固シェルを下方へ引き抜いて鋳片を製造する。
【０００３】
タンディッシュから鋳型へ溶鋼を供給する際に、溶鋼が空気によって酸化されるのを防止し、かつ介在物やモールドパウダーが溶鋼中へ巻き込まれるのを防止するために、浸漬ノズルを使用する。
浸漬ノズルは、先端部に配設された吐出口を鋳型内の溶鋼に浸漬した状態で使用され、吐出口が鉛直下方へ向かって開口して溶鋼を鉛直下方へ吐出する浸漬ノズル（以下、ストレートノズルという）、あるいは吐出口が鋳型の短辺方向に対向して両側に１個ずつ開口して溶鋼を鋳型の短辺面に向かう方向に吐出する浸漬ノズル（以下、２孔ノズルという）等が知られている。
【０００４】
ストレートノズルを用いる場合は、吐出口から鉛直下方へ向かって吐出する溶鋼が、凝固シェル内の未凝固の溶鋼に侵入する深さが深くなる。そのため、溶鋼に巻き込まれた介在物やモールドパウダーが、凝固シェル内の未凝固の溶鋼中に深く侵入するので、鋳片に表面欠陥や内部欠陥が発生しやすい。
それに対して２孔ノズルを用いる場合は、溶鋼が吐出口から鋳型の短辺面に向かう方向に吐出するので、凝固シェル内の未凝固の溶鋼に侵入する深さは浅い。したがって鋳片の表面欠陥や内部欠陥は抑制される。このような理由から、通常の連続鋳造では２孔ノズルを使用するのが一般的である。
【０００５】
図２および図３は、浸漬ノズルとして２孔ノズル３を用いた場合の溶鋼の流れを示す断面図であり、図２は溶鋼が水平方向より下方に向けて吐出される例、図３は溶鋼が水平方向より上方に向けて吐出される例である。
図２においては、２孔ノズル３の吐出口から鋳型２の短辺面に向かう方向に吐出された溶鋼は、凝固シェル６に衝突して、矢印ａと矢印ｂに示すような２種類の流れに分岐する。矢印ｂの流れはメニスカス７まで上昇した後、メニスカス７の下側を２孔ノズル３の方向へ流れ、さらに２孔ノズル３の近傍で下方へ下降する。このとき、メニスカス７下側の２孔ノズル３の周辺では溶鋼４が流動せず、溶鋼停滞領域５が生じる。
【０００６】
図３においては、２孔ノズル３の吐出口から鋳型２の短辺面に向かう方向に吐出された溶鋼は、矢印ｃで示すようにメニスカス７まで上昇した後、メニスカス７の下側を鋳型１の短辺面に向かう方向に流れ、さらに凝固シェル６の近傍で下方へ下降する。このとき、メニスカス７下側の２孔ノズル３の周辺では溶鋼４が流動せず、溶鋼停滞領域５が生じる。
【０００７】
いずれの場合も、溶鋼停滞領域５では溶鋼４が停滞するため、下記のような問題が発生し、鋳片に種々の欠陥が生じる原因になっている。
▲１▼溶鋼停滞領域５では溶鋼４温度が低下し、デッケルと呼ばれる不沈塊が発生する。
▲２▼溶鋼４中へのモールドパウダー９の溶融が不均一となる。
▲３▼溶鋼停滞領域５で捕捉された介在物や気泡が残留する。
【０００８】
そこで溶鋼停滞領域５を解消することを目的として種々の技術が提案されている。
たとえば特開昭60-37251号公報には、連続鋳造鋳型内溶鋼の電磁撹拌方法が開示されている。この方法は、リニアモータ型スターラを複数個に分割し、２孔ノズルから吐出される溶鋼の吐出流に撹拌流動を生じさせる際に、鋼種や操業条件に応じた撹拌パターンを選択することによって、鋳片の品質を改善しようとするものでる。しかしこの方法では、設備上の制約からリニアモータ型スターラを分割する個数に限界があり、溶鋼停滞領域を十分に解消できないという問題があった。
【０００９】
また特開平7-9098号公報には、連続鋳造方法が開示されている。この方法は、メニスカス近傍に電磁撹拌装置を配設して、メニスカス部に均一な溶鋼流を形成することによって高品位の鋳片を製造しようとするものである。しかしこの方法では、ストレートノズルから鉛直下方に吐出される溶鋼の下降流には電磁撹拌力が及ばないので、溶鋼の下降流に巻き込まれた介在物やモールドパウダーが凝固シェル内の未凝固の溶鋼中に深く侵入して、鋳片に表面欠陥や内部欠陥が発生する原因になるという問題があった。
【００１０】
【発明が解決しようとする課題】
本発明は上記のような問題を解消し、溶鋼停滞領域が生じるのを防止して、表面品質および内部品質の優れた高品質の鋳片を製造する連続鋳造方法を提供することを目的とする。
【００１１】
【課題を解決するための手段】
本発明者らは、種々の浸漬ノズルについて、鋳型内の溶鋼流動と単位時間あたりの溶鋼供給量（以下、スループットという）や溶鋼の吐出角度との関係を調査した。その結果、２孔ノズルを用いる場合には溶鋼停滞領域を十分に解消できなかったが、ストレートノズルを使用して、鉛直下方に吐出される溶鋼の下降流に移動磁界を印加して上昇流を形成させ、ストレートノズルから鉛直下方に吐出される溶鋼の下降流が凝固シェル内の未凝固の溶鋼に侵入する深さを浅くし、かつ移動磁界による上昇流とストレートノズルからの下降流とを干渉させることによって溶鋼停滞領域を解消できることを見出した。
【００１２】
本発明は、浸漬ノズルとしてストレートノズルを用いる鋼の連続鋳造方法において、ストレートノズルの両側の鋳型長辺面とストレートノズルとの間のメニスカスから鋳型下端までの領域に上向きの移動磁界を印加し、移動磁界を発生する装置の鉄芯の鋳型長辺面に平行な方向の幅Ｌとストレートノズルの外径ｄが下記の (1)式を満足し、ストレートノズルから鉛直下向きに吐出する溶鋼の下降流と移動磁界によって上向きに流動する溶鋼の上昇流とを干渉させる鋼の連続鋳造方法である。
【００１３】
前記した発明においては、好適態様として、鋳型長辺面に平行な方向に流動する溶鋼の表面流速が0.15〜0.40ｍ／sec の範囲内を満足することが好ましい。  
【００１４】
２ｄ≦Ｌ≦４ｄ                                    ・・・ (1)
Ｌ：移動磁界発生装置の鉄芯の鋳型長辺面に平行な方向の幅（mm）
ｄ：ストレートノズルの外径（mm）
【００１５】
【発明の実施の形態】
図１は、本発明を適用する連続鋳造鋳型の要部を示す断面図であり、(a) は縦断面図、(b) はＡ−Ａ視の横断面図である。
ストレートノズル２を介して溶鋼４が鋳型１内に供給され、鋳型１内の溶鋼４浴面にモールドパウダー９が投入される。鋳型１の長辺の外壁に鉄芯８を有する移動磁界発生装置が設けられ、ストレートノズル２の両側の鋳型１長辺面とストレートノズル２との間の溶鋼４に上向きの移動磁界を印加する。移動磁界を印加する領域は、メニスカス７の下方50mmにおける溶鋼４の流速（以下、表面流速という）を制御できるようにするために、メニスカス７の位置を上限とする。また、ストレートノズル２から鉛直下方に吐出される溶鋼４の下降流に上向きの移動磁界を印加して、溶鋼４の上昇流を形成するために、移動磁界を印加する領域の下限は、鋳型１下端の位置とする。
【００１６】
こうしてストレートノズル２から鉛直下方に吐出される溶鋼４の下降流と、移動磁界によって溶鋼４が上向きに流動する上昇流とを干渉させる。
なお、溶鋼４に移動磁界を印加する移動磁界発生装置の鉄芯８の鋳型１長辺面に平行な方向の幅Ｌ（mm）は、ストレートノズル２の外径ｄ（mm）の約３倍程度とするのが好ましい。具体的には、移動磁界発生装置の鉄芯８の幅Ｌが、ストレートノズル２の外径ｄの２倍未満では、移動磁界の強さが不足して、ストレートノズル２から鉛直下方に吐出される溶鋼４を上昇流にできない。移動磁界発生装置の鉄芯８の幅Ｌが、ストレートノズル２の外径ｄの４倍を超えると、移動磁界発生装置のサイズが過大で鋳型１の長辺の外壁に設置するのが困難となるばかりでなく、電力消費量が増加して経済的に不利である。したがって、移動磁界発生装置の鉄芯８の鋳型１長辺面に平行な方向の幅Ｌは、ストレートノズル２の外径ｄに対して下記の (1)式を満足する値とする。
【００１７】
２ｄ≦Ｌ≦４ｄ                                    ・・・ (1)
Ｌ：移動磁界発生装置の鉄芯の鋳型長辺面に平行な方向の幅（mm）
ｄ：ストレートノズルの外径（mm）
移動磁界を印加する領域は、ストレートノズル２の両側の鋳型１長辺面とストレートノズル１との間で、かつストレートノズル２を挟んでその両側に、互いに対向する位置に設ける。したがって、鋳型１長辺面に平行な方向（すなわち鋳型１短辺面に向かう方向あるいはストレートノズル２に向かう方向）の溶鋼４の流動には移動磁界の効果は及ばない。
【００１８】
その結果、ストレートノズル２から鉛直下方に吐出される溶鋼４の下降流と、移動磁界によって溶鋼４が上向きに流動する上昇流とが干渉すると、溶鋼４は鋳型１長辺面に平行な方向に流動する。こうして、鋳型１長辺面とストレートノズル１との間では、溶鋼４は上向きの移動磁界によって流動し、鋳型１短辺面とストレートノズル１との間では、溶鋼４は下降流と上昇流との干渉によって流動するので、鋳型１内の溶鋼４の局所的な温度低下が防止できる。したがって、溶鋼滞留領域は解消され、デッケルの生成も防止できる。
【００１９】
しかも、ストレートノズル２から鉛直下方に吐出される溶鋼４の下降流が、移動磁界によって上向きの流れに変化するので、溶鋼４の下降流が凝固シェル内の未凝固の溶鋼４に侵入する深さが浅くなる。したがって、鋳片の表面欠陥や内部欠陥が抑制され、鋳片の品質が向上する。
次に、本発明の連続鋳造方法を適用してストレートノズル２を用いた場合の、溶鋼４の表面流速（ｍ／sec ）と鋳片の欠陥発生状況について説明する。
【００２０】
図１に示す装置を用いて、移動磁界発生装置によって溶鋼４に印加する上向きり移動磁界の強さを種々変更して、連続鋳造を行なった。その際、歪ゲージ式流速プローブを用いて、メニスカス７の下方50mmにおける溶鋼４の流速（すなわち表面流速）を測定した。さらに得られた鋳片の縦割れ，パウダー欠陥および介在物性欠陥の発生状況を調査した。溶鋼４の表面流速と縦割れ発生指数，パウダー欠陥発生指数，介在物性欠陥発生指数との関係を図４に示す。
【００２１】
なお、縦割れ発生指数は下記の (2)式で算出される値であり、算出された値が小さいほど、鋳片の品質が優れている。
縦割れ発生指数＝５×Ｆ／Ｎ                        ・・・ (2)
Ｆ：縦割れが発生したスラブ数（枚）
Ｎ：調査したスラブ数（枚）
パウダー欠陥とは、モールドパウダー９が溶鋼４に巻き込まれることによって発生する欠陥を指し、パウダー欠陥発生指数は下記の (3)式で算出される値であり、算出された値が小さいほど、鋳片の品質が優れている。
【００２２】
パウダー欠陥発生指数＝５×Ｐ／Ｎ                  ・・・ (3)
Ｐ：パウダー欠陥が発生したスラブ数（枚）
Ｎ：調査したスラブ数（枚）
介在物性欠陥とは、酸化物等の介在物が溶鋼４に巻き込まれることによって発生する欠陥を指し、介在物性欠陥発生指数は下記の (4)式で算出される値であり、算出された値が小さいほど、鋳片の品質が優れている。
【００２３】
介在物性欠陥発生指数＝５×Ｉ／Ｍ                  ・・・ (4)
Ｉ：介在物性欠陥が発生した製品数（枚）
Ｍ：調査した製品数（枚）
図４から明らかなように、溶鋼４の表面流速が0.15ｍ／sec 未満では縦割れや介在物性欠陥を防止できない。また溶鋼４の表面流速が0.4 ｍ／sec を超えるとパウダー欠陥を防止できない。すなわち、0.15〜0.40ｍ／sec の範囲内では、縦割れ発生指数，パウダー欠陥発生指数および介在物性欠陥発生指数は、いずれもほぼ０であり、極めて優れた品質の鋳片が得られる。したがって、溶鋼４の表面流速が0.15〜0.40ｍ／sec の範囲内を満足することが好ましい。
【００２４】
なお本発明においては、ストレートノズル２の形状は特に規定しない。ただしスループットの大きい連続鋳造を行なう際には、ストレートノズル２から鉛直下方に吐出される溶鋼４の下降流の速度が大きくなるので、移動磁界を印加して上昇流を形成するのは困難である。そこで下降流と上昇流の干渉によって生じる溶鋼４の表面流速が0.15〜0.40ｍ／sec の範囲内を満足するように吐出口の断面積を調整するのが好ましい。また、ストレートノズル２の閉塞防止を目的として不活性ガス（たとえばArガス）の吹込みを行なっても良いし、不活性ガスの吹込みを停止しても良い。
【００２５】
【実施例】
図１に示す装置を用いて、表１に示す成分の溶鋼の連続鋳造を行なった。鋳片の幅は2400mm，厚さは260mm とし、ストレートノズル２の浸漬深さ（すなわちメニスカス７からストレートノズル２の吐出口先端までの距離）は200mm ，鋳造速度は0.60ｍ／min とした。
【００２６】
【表１】
0004432263.tif 000002
【００２７】
移動磁界発生装置は、鋳型１の長辺の両方の外壁に設けられ、その鉄芯８の上端はメニスカス７の位置に合わせて、下端は鋳型１下端の位置に合わせた。その結果、鉄芯の長さは800mm であった。移動磁界発生装置の鉄芯８の鋳型１長辺面に平行な方向の幅Ｌは、ストレートノズル２の外径ｄの３倍に相当する400mm とした。この鉄芯８の周囲に巻かれたコイルに周波数１〜５Hzの電流を流して、上向きの移動磁界を発生させた。移動磁界の磁束密度は、鋳型１の下端位置で0.07〜0.4 Ｔであった。
【００２８】
こうして移動磁界を印加しながら連続鋳造を行ない、鋳型１内の溶鋼４の流速を、歪ゲージ式流速プローブで測定した。また凝固シェル６近傍の溶鋼４の流速は、鋳片のデンドライト組織の傾き角度から算出する方法を用いて計算した（算出方法は、鉄と鋼，第61年（1975）第14号，2982〜2990ページ参照）。これを発明例として、各測定点における流速の分布を図５に示す。図５中の矢印は、各測定点における溶鋼４の流れる方向と流速の大きさを示す。
【００２９】
また比較例１として、移動磁界を印加せずに２孔ノズルを用いて連続鋳造を行なった場合の、鋳型１内の溶鋼４の流速分布を図６に示す。さらに比較例２として、移動磁界を印加せずにストレートノズルを用いて連続鋳造を行なった場合の、鋳型１内の溶鋼４の流速分布を図７に示す。その他の操業条件は発明例と同じである。
【００３０】
図５に示した発明例では、溶鋼４の表面流速は 0.2ｍ／sec で一定であり、しかも鋳型１長辺面に平行な方向（すなわち鋳型１の短辺面に向かう方向）に均一に流れた。さらにストレートノズル２の周辺でも 0.2ｍ／sec の流速が維持された。
図６に示した比較例１では、溶鋼４の表面流速のばらつきは大きく、しかも流れの方向も不均一であった。さらに２孔ノズル３の周辺では、溶鋼４の流速が小さくなり、溶鋼停滞領域が生じた。さらに図７に示した比較例２では、ストレートノズル２の周辺で溶鋼４の流速は小さくなり、溶鋼停滞領域が生じた。
【００３１】
つまり、本発明を適用することによって、鋳型１内の溶鋼４が均一に流動して溶鋼停滞領域が解消されることが確かめられた。
なお図５には、発明例として、溶鋼４の表面流速が 0.2ｍ／sec であり、鋳型１長辺面に平行で、鋳型１短辺面に向かう方向に流れる例を示したが、溶鋼４がストレートノズル２に向かう方向に流れる場合でも、表面流速が0.15〜0.40ｍ／sec で、かつ鋳型１長辺面に平行な方向に流れると同様の効果が得られる。
【００３２】
【発明の効果】
本発明では、鋳型内の溶鋼を均一に流動させて溶鋼停滞領域が解消し、表面品質および内部品質の優れた高品質の鋳片を製造できる。
【図面の簡単な説明】
【図１】本発明を適用する連続鋳造の鋳型の要部を示す断面図であり、 (a)は縦断面図、 (b)はＡ−Ａ視の横断面図である。
【図２】２孔ノズルを用いた場合の溶鋼の流れを示す断面図である。
【図３】２孔ノズルを用いた場合の溶鋼の流れを示す断面図である。
【図４】鋳型内溶鋼の表面流速と鋳片の縦割れ発生指数、パウダー欠陥発生指数、介在物欠陥発生指数との関係を示すグラフである。
【図５】本発明を適用した場合の鋳型内溶鋼の流速分布を示す断面図である。
【図６】移動磁界を印加せず２孔ノズルを用いた場合の鋳型内溶鋼の流速分布を示す断面図である。
【図７】移動磁界を印加せずストレートノズルを用いた場合の鋳型内溶鋼の流速分布を示す断面図である。
【符号の説明】
１  鋳型
２  ストレートノズル
３  ２孔ノズル
４  溶鋼
５  溶鋼停滞領域
６  凝固シェル
７  メニスカス
８  移動磁界発生装置の鉄芯
９  モールドパウダー
【図１】
0004432263.tif 000003
【図２】
0004432263.tif 000004
【図３】
0004432263.tif 000005
【図４】
0004432263.tif 000006
【図５】
0004432263.tif 000007
【図６】
0004432263.tif 000008
【図７】
0004432263.tif 000009